(57)【要約】【課題】長期間に亙って低粘度を維持することができ、しかも低温・短時間での塗膜乾燥条件下で所望の乾燥処理を行なうことができるようにする。【解決手段】グラビア印刷用導電性インクが、ＮｉやＣｕ等の粉末状卑金属材料、有機ビヒクル（例えば、溶剤：樹脂＝９：１）及び高分子系分散剤等の分散剤に加え、沸点２００℃以下の少なくとも１つ以上の３級アミンを含むアミンを０．５〜５．０ｗｔ％含有している。そして、該グラビア印刷用導電性インクを使用してベースフィルム上のセラミックシートにグラビア印刷を施し、乾燥温度１００℃未満又は乾燥時間１５秒以下の乾燥条件下で印刷塗膜を乾燥させ、該印刷塗膜が内部電極２を形成するようにする。【選択図】  図１
2004182951.tif 000002
【特許請求の範囲】
【請求項１】
乾燥温度１００℃未満及び乾燥時間１５秒以下の少なくとも一方を充足する印刷塗膜乾燥条件下で使用されるグラビア印刷用導電性インクであって、
少なくとも卑金属材料と、有機ビヒクルと、分散剤と、沸点２００℃以下のアミンとを含有し、
前記アミンの含有量が、重量％で０．５〜５．０％であることを特徴とするグラビア印刷用導電性インク。
【請求項２】
前記アミンは、少なくとも１種以上の３級アミンを含んでいることを特徴とする請求項１記載のグラビア印刷用導電性インク。
【請求項３】
前記卑金属材料は、Ｎｉ、Ｃｕ、又はこれらの合金の中から選択された少なくとも１種以上を含むことを特徴とする請求項１又は請求項２記載のグラビア印刷用導電性インク。
【請求項４】
セラミック焼結体に内部導体が埋設された積層セラミック電子部品であって、
前記内部導体が、請求項１乃至請求項３のいずれかに記載のグラビア印刷用導電性インクを使用して形成されていることを特徴とする積層セラミック電子部品。
【発明の詳細な説明】
【０００１】
【発明の属する技術分野】
本発明はグラビア印刷用導電性インク、及び積層セラミック電子部品に関し、より詳しくは積層セラミック電子部品の内部導体形成に使用されるグラビア印刷用導電性インク、及び該グラビア印刷用導電性インクを使用して製造された積層セラミックコンデンサ等の積層セラミック電子部品に関する。
【０００２】
【従来の技術】
一般に、積層セラミックコンデンサ等の積層セラミック電子部品は、以下の方法で製造されている。
【０００３】
すなわち、所定寸法に成形されたセラミックグリーンシート（以下、「セラミックシート」という）の表面に導電性ペーストをスクリーン印刷し、その後、該導電性ペーストが印刷されたセラミックシートと前記導電性ペーストの印刷されていないセラミックシートとを適宜積層してセラミック積層体を形成し、次いで、該セラミック積層体に焼成処理を施してセラミック焼結体を形成し、その後、該セラミック焼結体の表面に外部電極を形成し、これにより積層セラミック電子部品が製造される。
【０００４】
しかしながら、近年、この種の積層セラミック電子部品では、セラミック層の薄層化、多層化が進んでおり、スクリーン印刷法で内部導体を形成した場合は、原理的に印刷精度や印刷厚みの精度を向上させるには限界があることから、より高精度で生産性にも優れたグラビア印刷法により、内部導体を形成する方法が研究・開発されている。
【０００５】
すなわち、グラビア印刷用導電性インク（以下、単に「導電性インク」という）としては、例えば、金属粉末１００重量部に対して、樹脂が１〜１５重量部、有機溶剤が２０〜１５０重量部、粘度は１Ｐａ・ｓ（１０ポアズ）以下で１０μｍ以上の凝集体が除去されたものが提案されている（特許文献１）。
【０００６】
また、グラビア印刷を利用した積層電子部品の製造方法としては、導電性塗料をセラミックシート上にグラビア印刷した後、該導電性塗料が未乾燥状態である間に磁界を印加し、その後導電性塗料を乾燥させ複数枚積層した後、加圧、圧着して所定形状に切断し、焼成する方法が提案されている（特許文献２）。
【０００７】
【特許文献１】
特開平１０−３３５１６７号公報
【特許文献２】
特開平８−３１６０９０号公報
【０００８】
【発明が解決しようとする課題】
ところで、グラビア印刷で良好な塗膜を得るためには、導電性インクの粘度を低くする必要がある。
【０００９】
しかしながら、特許文献１では、導電性インクに含有される金属粉末として粒径１μｍ以下の微細な導電性粉末を使用した場合、該導電性インクに含有される分散剤や樹脂成分が、複数の導電性粉末粒子と三次元的な架橋を形成し易くなる。そして、このような架橋の形成が経時的に進行すると導電性インクの粘度が上昇したり導電性インクがゲル化し、その結果、所謂印刷カスレ等が発生して印刷塗膜の品質低下を招来するという問題が生じる。
【００１０】
また、特許文献２は、未乾燥状態である間に磁界を印加することにより、磁界方向を変え、これによりムラのない印刷厚みを有する積層電子部品を得ようとしたものであるが、グラビア印刷の塗膜品質に最も大きな影響を及ぼす導電性インクの特性には何ら触れられていない。
【００１１】
一方、グラビア印刷では、一般に、印刷部で被印刷物にグラビア印刷を施した後、該被印刷物をロール状の巻取部に巻回収容するため、印刷部と巻取部との搬送路中に乾燥炉を介装し、印刷塗膜を乾燥させる必要がある。
【００１２】
そして、生産性を向上させるべく印刷速度を高速化させた場合、被印刷物が乾燥炉中を通過する時間、すなわち乾燥時間が必然的に短くなるため、導電性インクには短時間で乾燥可能な速乾性が要求される。
【００１３】
すなわち、印刷塗膜の乾燥が不十分な場合、巻取部では完全に乾燥していない未乾燥の印刷塗膜がベースフィルムの裏面側と接着してしまうため、その後ベースフィルムを巻取部から取り出すときにセラミックシートがベースフィルムから部分的に剥離し、後工程で行う積層加工に支障を来たす虞がある。このため、導電性インクには、短時間の乾燥処理で印刷塗膜が完全に乾燥するような速乾性が要求される。
【００１４】
印刷塗膜を短時間で乾燥させる方策としては、乾燥炉の乾燥温度を高くすることが考えられる。
【００１５】
しかしながら、乾燥炉の乾燥温度を高くすると、印刷部でベースフィルムに高テンションが負荷されることもあってベースフィルムが伸び易くなり、このため内部電極の形状精度が低下し、静電容量等の電気特性にバラツキが生じる虞がある。
【００１６】
また、従来のスクリーン印刷で使用される導電性ペーストでは、経時的な粘度上昇やゲル化を防止するために、各種界面活性剤が添加されているが、グラビア印刷に使用される導電性インクに界面活性剤を添加すると、乾燥性が悪化し、このため上述と同様、印刷塗膜とベースフィルムの裏面とが接着してしまい、積層工程に支障を来たす虞がある。
【００１７】
すなわち、この種の導電性インクでは、形状精度を損なうことなく生産性向上を図るために、低温・短時間で印刷塗膜を乾燥させることが必要となる。
【００１８】
本発明はこのような事情に鑑みなされたものであって、長期間に亙って低粘度を維持することができ、しかも低温・短時間での塗膜乾燥条件下で所望の乾燥処理を行なうことのできる導電性インク、及び該導電性インクを使用して製造された積層セラミック電子部品を提供することを目的とする。
【００１９】
【課題を解決するための手段】
本発明者らは上記目的を達成するために鋭意研究した結果、卑金属材料、有機ビヒクル、及び分散剤に加え、沸点２００℃以下のアミンを０．５〜５．０重量％（以下、「ｗｔ％」という）含有した導電性インクを使用してグラビア印刷を行うことにより、インク粘度が経時的に上昇することなく導電性インクを低粘度で安定させることができ、また、乾燥温度１００℃未満の低温や乾燥時間１５秒以下の短時間での乾燥条件で前記導電性インクを使用してもセラミックシートがベースフィルムから剥離したりベースフィルムが伸びてしまうのを回避するのことができるという知見を得た。
【００２０】
本発明はこのような知見に基づきなされたものであって、本発明に係る導電性インクは、乾燥温度１００℃未満及び乾燥時間１５秒以下の少なくとも一方の印刷塗膜乾燥条件で使用されるグラビア印刷用導電性インクであって、少なくとも卑金属材料と、有機ビヒクルと、分散剤と、沸点２００℃以下のアミンとを含有し、前記アミンの含有量が、重量％で０．５〜５．０％であることを特徴としている。
【００２１】
また、初期粘度を低くし、導電性インクを低粘度で長期間安定させるためには、アミンとして３級アミンを使用するのが好ましい。
【００２２】
そこで、本発明の導電性インクは、前記アミンが、少なくとも１種以上の３級アミンを含んでいることを特徴としている。
【００２３】
また、前記卑金属材料としては、導電成分として優れた機能を発揮するＮｉ、Ｃｕ、又はこれらの合金の中から選択された少なくとも１種以上を使用するのが好ましい。
【００２４】
また、本発明に係る積層セラミック電子部品は、セラミック焼結体に内部導体が埋設された積層セラミック電子部品であって、前記内部導体が、上記導電性インクを使用して形成されていることを特徴としている。
【００２５】
上記積層セラミック電子部品によれば、上記導電性インクを使用して内部導体が形成されているので、内部導体の形状パターン精度や印刷厚み精度が良好な積層セラミック電子部品を容易に得ることができる。
【００２６】
【発明の実施の形態】
次に、本発明の実施の形態を詳説する。
【００２７】
本発明の一実施の形態としての導電性インクは、粉末状の卑金属材料、有機ビヒクル、及び分散剤に加え、沸点２００℃以下のアミンが０．５〜５．０ｗｔ％含有されている。そして、これによりインク粘度が長期的に安定した導電性インクを得ることができる。しかも、グラビア印刷後に乾燥温度１００℃未満の低温や乾燥時間１５秒以下の短時間で印刷塗膜の乾燥処理を行い、その後ベースフィルムをロール状に巻き取っても、ベースフィルムが伸びることもなく印刷塗膜とベースフィルムの裏面とが接着してしまうのを回避することができる。
【００２８】
以下、沸点２００℃以下のアミンを導電性インクに０．５〜５．０重量％含有させた理由について具体的に詳述する。
【００２９】
（１）アミンを添加する理由
導電性粉末として用いられるＮｉやＣｕ等の卑金属材料は、ＡｇやＰｄ等の貴金属材料よりも酸化しやすく、これら卑金属材料の表面は酸化物層で被覆されている。そして、前記酸化物層は、大気中の水分等と反応して一部は水酸化物となり、したがって卑金属材料の表面は水酸基（−ＯＨ）を有している。
【００３０】
また、導電性インクに含有される分散剤や、有機ビヒクル中の樹脂成分は、その分子鎖中に多数の吸着サイト、例えば水酸基（−ＯＨ）やカルボキシル基（−ＣＯＯＨ）を有している。そして、これら多数の吸着サイトのうち、一部の吸着サイトは、酸−塩基相互作用や水素結合力により、卑金属材料表面の水酸基に吸着し、該卑金属材料の分散安定性に寄与する。
【００３１】
しかしながら、前記多数の吸着サイトのうち、卑金属材料への吸着に寄与しなかったその余の吸着サイト（以下、この吸着サイトを「過剰吸着サイト」という）は、単一粒子のみならず、経時的に複数の粒子と三次元的な架橋を形成し易く、このような架橋の形成が進行するとインク粘度の上昇やゲル化が生じる。
【００３２】
そこで、本実施の形態では、導電性インクにアミンを添加することにより、分散剤や樹脂成分の過剰吸着サイトをマスクさせ、導電性粉末としての卑金属材料の三次元的な架橋を防止して長期間に亙って粘度を安定化させ、これにより導電性インクの粘度上昇やゲル化を防いでいる。
【００３３】
（２）アミンの沸点
沸点が２００℃を超えるアミンを導電性インクに添加しても粘度自体は経時的に安定する。
【００３４】
しかしながら、乾燥温度１００℃未満の低温、或いは乾燥時間１５秒以下の短時間で印刷塗膜の乾燥処理を行ない、その後ベースフィルムをロール状の巻取部に巻き取った場合、沸点が２００℃を超えるアミンを含有した導電性インクでは、上記乾燥条件で印刷塗膜を十分に乾燥することができない。このため印刷塗膜とベースフィルム裏面側とが接着し、その後ベースフィルムを巻取部から取り出したときにセラミックシートがベースフィルムから部分的に剥離してしまう虞がある。
【００３５】
そこで、本実施の形態では、沸点が２００℃以下のアミンを導電性インクに添加している。
【００３６】
（３）アミンの含有量
上述したようにアミンは、導電性インクの粘度上昇やゲル化を防止し、長期間に亙ってグラビア印刷に好適な所望の低粘度を維持する作用を奏する。
【００３７】
しかしながら、アミンの含有量が０．５ｗｔ％未満の場合は、上述した所期の作用を発揮することができない。一方、アミンの含有量が５．０ｗｔ％を超えると、セラミックシートに含有されている有機バインダが溶解し、印刷後にセラミックシートが変形する虞がある。
【００３８】
そこで、本実施の形態では、アミンの含有量を０．５〜５．０ｗｔ％、好ましくは１．０〜５．０ｗｔ％としている。
【００３９】
そして、上記アミンは、少なくとも１つ以上の３級アミン（Ｒ３Ｎ）を含んでいるのが好ましい。すなわち、アミンの塩基性は、溶媒和の影響のない状態ではＮ基と結合しているアルキル基（Ｒ）の嵩高さによる立体効果は影響せず、アルキル基の電子供与性による誘起効果により決定される。したがって、アミンの塩基性は３級アミン、２級アミン（Ｒ２ＮＨ）、１級アミン（ＲＮＨ２）の順で低下する。
【００４０】
このため、３級アミンよりも弱塩基性である１級アミンや２級アミンのみを導電性インクに添加した場合は、分散剤や樹脂成分の過剰吸着サイトを完全にはマスクしきれず、このため過剰吸着サイトが三次元的な架橋を形成し易くなって初期粘度が上昇し、架橋が形成された後に斯かる上昇した粘度でもって粘度が安定してしまう。すなわち、アミンが１級アミンや２級アミンのみを含んでいる場合は、導電性インクは比較的高粘度で安定することになる。
【００４１】
これに対し３級アミンは塩基性が強いため、分散剤や樹脂成分の過剰吸着サイトを十分にマスクし、導電性インクを低粘度で安定化させることができる。
【００４２】
すなわち、グラビア印刷では導電性インクのインク粘度を低くする必要があることから、アミンは少なくとも１つ以上の３級アミンを含んでいるのが好ましい。
【００４３】
そして、このような３級アミンとしては、例えば、トリアリルアミン（（ＣＨ２ＣＨＣＨ２）３Ｎ）、トリプロピルアミン（（Ｃ３Ｈ７）３Ｎ）、ジエチルアミノエチルアミン（（Ｃ２Ｈ５）２ＮＣＨ２ＣＨ２ＮＨ２）、Ｎ，Ｎ−ジイソプロピルアミノエチルアミン（（（ＣＨ３）２ＣＨ）２ＮＣ２Ｈ５ＮＨ２）、テトラメチルエチレンジアミン（（（ＣＨ３）２ＮＣＨ２）２）、ジメチルアミノプロピルアミン（（ＣＨ３）２ＮＣ３Ｈ７ＮＨ２）、ジエチルアミノプロピルアミン（（Ｃ２Ｈ５）２ＮＣ３Ｈ７ＮＨ２）、３−テトラメチルアミノプロピルアミン（（ＣＨ３）４Ｎ（ＣＨ２）３ＮＨ２）、ペンタメチルジエチレントリアミン（（ＣＨ２）５Ｎ（ＣＨ２ＣＨ２ＮＨ２）２）等を使用することができる。
【００４４】
また、卑金属材料としては、特に限定されないが、グラビア印刷における導電成分として好適に機能するものとして、Ｎｉ、Ｃｕ、又はこれらの合金の中から選択された少なくとも１種以上を含むのが好ましい。
【００４５】
さらに、有機ビヒクル中の溶剤成分についても、特に限定されることはなく、トルエン、キシレン等の低沸点溶剤や、イソプロピルアルコール等の低炭素数のアルコール類、ミネラルスピリット等の石油系溶剤、メチルエチルケトン等のケトン系溶剤、ターピネオール等のテルペン系溶剤を適宜使用することができる。
【００４６】
また、分散剤についても、特に限定されることはなく、ステアリン酸、オレイン酸等の脂肪酸、ノニオン系、カチオン系、アニオン系等の高分子分散剤等を適宜使用することができる。
【００４７】
次に、上記導電性インクを使用して製造された積層セラミック電子部品について説明する。
【００４８】
図１は上記積層セラミック電子部品としての積層セラミックコンデンサの一実施の形態を模式的に示した断面図である。
【００４９】
該積層セラミックコンデンサは、ＢａＴｉＯ３を主成分とする誘電体材料からなるセラミック焼結体１に内部電極（内部導体）２（２ａ〜２ｆ）が埋設されると共に、該セラミック焼結体の両端部には外部電極３ａ、３ｂが形成され、さらに該外部電極３ａ、３ｂの表面にはめっき皮膜４ａ、４ｂが形成されている。
【００５０】
各内部電極２ａ〜２ｆは積層方向に並設されると共に、内部電極２ａ、２ｃ、２ｅは外部電極３ａと電気的に接続され、内部電極２ｂ、２ｄ、２ｆは外部電極３ｂと電気的に接続されている。そして、内部電極２ａ、２ｃ、２ｅと内部電極２ｂ、２ｄ、２ｆとの対向面間で静電容量を形成している。
【００５１】
次に、上記積層型セラミックコンデンサの製造方法を説明する。
【００５２】
まず、導電性インクを以下の手順で作製する。
【００５３】
すなわち、エチルセルロース等の樹脂成分とトルエンやキシレン等の溶剤の配合比率が、例えば１：９となるように調製して混合し、有機ビヒクルを作製する。次いで、該有機ビヒクル、Ｎｉ、Ｃｕ等の導電性粒子及び分散剤が所定配合比（例えば、有機ビヒクル：導電性粒子：分散剤＝４０：５５：５）となるように秤量し、該秤量物をボールミルに投入して混合し、均一に分散させ、分散ペーストを作製する。
【００５４】
次いで、沸点が２００℃以下の少なくと１種以上の３級アミンを含むアミンを前記分散性ペーストに添加して混合し、アミンの含有量が０．５〜５ｗｔ％の導電性インクを作製する。
【００５５】
次に、ＢａとＴｉとのモル比Ｂａ／Ｔｉが所定比となるように調製されたセラミックスラリーに対し、ドクターブレード法等で成形加工を施し、ポリエチレンテレフタレート（ＰＥＴ）等のベースフィルム上にＢａＴｉＯ３を主成分とするセラミックシートを作製する。
【００５６】
次いで、前記導電性インクを使用して前記セラミックシートにグラビア印刷を施し、所定パターンの印刷塗膜を有するセラミックシートを作製する。
【００５７】
尚、グラビア印刷工程では、導電性インクが塗布されたセラミックシートは乾燥炉に搬送されて乾燥処理が施されるが、本実施の形態では乾燥炉の温度が１００℃未満、乾燥時間が１５秒以下となるように印刷速度等が設定されている。
【００５８】
次に、印刷塗膜の形成されたセラミックシートと印刷塗膜の形成されていないセラミックシートとを適宜積層して積層体を形成し、該積層体に対し所定温度で焼成処理を施し、内部電極（内部導体）２が埋設されたセラミック焼結体１を作製する。
【００５９】
そしてこの後、Ｃｕ等の導電性粒子を含有した導電性ペーストを使用し、セラミック焼結体の両端部に前記導電性ペーストを塗布した後、焼付処理を施して外部電極３ａ、３ｂを作製し、次いで、無電解めっき或いは電解めっきを適宜施し、該外部電極３ａ、３ｂの表面にＳｎ、やＮｉ、はんだ等からなるめっき皮膜４ａ、４ｂを作製し、これにより積層セラミックコンデンサが製造される。
【００６０】
このように本実施の形態では、導電性インクが、少なくとも１つ以上の３級アミンを含むアミンを０．５〜５．０ｗｔ％含有しているので、該導電性インクは長期間に亙って低粘度を維持することができる。
【００６１】
しかも、アミンの沸点が２００℃以下であるので、乾燥温度が１００℃未満の低温かつ乾燥時間も１５秒以下の短時間で乾燥処理を行なっても、ベースフィルムの伸びもなくセラミックシート上に印刷塗膜が形成され、また、グラビア印刷工程でロール状に巻き取られたベースフィルムの裏面と印刷塗膜とが接着するのを回避することができ、所望の高精度で高品質な印刷処理を迅速に行うことができる。
【００６２】
そしてこれにより、内部電極の形状パターン精度や印刷厚み精度が良好な多層化・薄層化された積層セラミックコンデンサを得ることができる。
【００６３】
尚、本発明は上記実施の形態に限定されることはない。上記実施の形態では、セラミック材料としてＢａＴｉＯ３を使用しているが、ＰｂＺｒＯ３等その他の誘電体材料や、絶縁体材料、磁性体材料、或いは半導体材料を使用した場合も同様であり、まためっき膜４ａ、４ｂについても１層に限定されることはなく２層以上の多層皮膜であっても本発明の目的達成に何ら影響を及ぼすものでないことはいうまでもない。
【００６４】
【実施例】
次に、本発明の実施例を具体的に説明する。
【００６５】
（第１の実施例）
まず、キシレン（溶剤）９０重量部にエチルセルロース樹脂粉末（有機バインダ）１０重量部を添加し、攪拌機により均一混合して有機ビヒクルを作製した。
【００６６】
次いで、該有機ビヒクル４０重量部、ポリアクリル酸−ポリアクリル酸エステル系の高分子分散剤５重量部、及び平均粒径０．５μｍのＮｉ粉末５５重量部を混合し、ボールミルを用いて均一に分散させ、分散ペーストを作製した。
【００６７】
次いで、沸点１７０℃のＮ，Ｎ−ジイソプロピルアミノエチルアミン（以下、「ＤＩＰＡＥＡ」という）の含有量が０．５、３．０、５．０ｗｔ％となるように、該ＤＩＰＡＥＡを分散ペーストに添加し、実施例１〜３の導電性インクを作製した。
【００６８】
また、上記Ｎｉ粉末に代えて平均粒径０．８μｍのＣｕ粉末を使用した分散ペーストを作製し、上記ＤＩＰＡＥＡの含有量が３．０ｗｔ％となるように、該ＤＩＰＡＥＡを分散ペーストに添加した実施例４の導電性インクを作製した。
【００６９】
さらに、本発明者らは、比較例１の導電性インクとしてＤＩＰＡＥＡが含まれていない分散ペーストを用意し、また、ＤＩＰＡＥＡを０．１ｗｔ％含有した比較例２の導電性インクを作製した。
【００７０】
次に、各実施例及び比較例の初期粘度ηｏと３０日経過後粘度ηとを測定し、数式（１）に基づいて粘度変化率Δηを算出した。
【００７１】
Δη＝｛（η−ηｏ）／ηｏ｝×１００  …（１）
尚、初期粘度ηｏ及び３０日経過後粘度ηは、株式会社トキメック社製のＥ型粘度計を使用し、温度２５℃、回転数０．８３３ｓ−１（５０ｒｐｍ）で測定した。
【００７２】
平滑な印刷塗膜を得るためには粘度が１０００ｍＰａ・ｓ未満である必要があり、安定した低粘度を維持する観点からは粘度変化率Δηが±３０％以下が要求されることから、３０日経過後粘度ηが１０００ｍＰａ・ｓ未満で、かつ粘度粘度変化率Δηが±３０％を評価基準として判定した。
【００７３】
表１はその測定結果を示している。
【００７４】
【表１】
2004182951.tif 000003
この表１から明らかなように、比較例１は初期粘度ηｏが３２０ｍＰａ・ｓと低いものの、アミンが全く添加されていないため、３０日経過後粘度ηが１０００ｍＰａ・ｓを超え、低粘度を維持することができないことが分かった。
【００７５】
また、比較例２も初期粘度ηｏは３１０ｍＰａ・ｓと低いが、ＤＩＰＡＥＡの含有量が０．１ｗｔ％と少ないため、３０日経過後粘度ηが９５０ｍＰａ・ｓと高く、粘度変化率Δηが２０６％となり、粘度が経時的に大幅に上昇し、低粘度を維持することができないことが分かった。
【００７６】
これに対し実施例１〜４は、初期粘度ηｏが２００〜３００ｍＰａ・ｓと低く、かつ粘度変化率Δηも−１０〜３０％と小さく、良好なインク特性を有することが確認された。
【００７７】
（第２の実施例）
まず、第１の実施例の実施例３と同一の導電性インクを用意した（実施例１１）。
【００７８】
次いで、沸点１４５℃のジエチルアミノエチルアミン（以下、「ＤＥＡＥＡ」という）の含有量が５．０ｗｔ％となるように、第１の実施例と同様の分散ペーストにＤＥＡＥＡを添加し、実施例１２の導電性インクを作製した。
【００７９】
さらに、沸点２１０℃のＮ、Ｎ、Ｎ’、Ｎ’−テトラメチルヘキサメチレンジアミン（（ＣＨ３）２Ｎ（ＣＨ２）６Ｎ（ＣＨ３）２；以下、「ＴＭＨＭＤＡ」という）の含有量が５．０ｗｔ％となるように、第１の実施例と同様の分散ペーストにＴＭＨＭＤＡを添加し、比較例１１の導電性インクを作製した。
【００８０】
次に、第１の実施例と同様の方法・手順で、各実施例及び比較例の初期粘度ηｏと３０日経過後粘度ηを測定し、インク特性を評価した。
【００８１】
表２はその測定結果である。
【００８２】
【表２】
2004182951.tif 000004
この表２から明らかなように、実施例１１、１２及び比較例１１のいずれも３級アミンが添加されているため、初期粘度ηｏが１８０〜２２０ｍＰａ・ｓであり、また３０日経過後粘度ηが１６０〜２１０はｍＰａ・ｓであり、粘度変化率Δηも−１１〜１５％と小さく、長期間に亙って低粘度を維持できることが分かる。
【００８３】
次に、ＰＥＴからなるベースフィルム（ＰＥＴフィルム）上で厚み１０μｍに成形されたＢａＴｉＯ３系セラミックシートを用意した。
【００８４】
次いで、実施例１１、１２の導電性インクを使用し、印刷速度を５ｍ／分、１５ｍ／分、２５ｍ／分に設定してセラミックシート上でグラビア印刷を施し、その後乾燥温度を９０℃に設定し、乾燥時間１６秒、５．３秒、３．２秒でそれぞれ乾燥処理を行なった。
【００８５】
また、比較例１１の導電性インクについても、実施例１１、１２と略同様、印刷速度を５ｍ／分、１５ｍ／分、２５ｍ／分でセラミックシートにグラビア印刷を施し、その後乾燥温度９０〜１５０℃に設定し、乾燥時間１６秒、５．３秒、３．２秒でそれぞれ乾燥処理を行なった。
【００８６】
尚、グラビア版は、約１ｍｍ×４ｍｍのパターンが長方形上に多数配置されたものを用意し、該グラビア版のセルの深さを調整して印刷塗膜の膜厚が金属換算で０．８μｍになるように設定し、グラビア印刷を行った。
【００８７】
次に、印刷塗膜が形成されたセラミックシートを、ＰＥＴフィルムと共にロール状に巻き取り、その後、取り出し処理を行い、セラミックシートのＰＥＴフィルムからの剥離（シート剥離）の有無を確認した。
【００８８】
また、印刷塗膜の形状寸法を測定し、ＰＥＴフィルムに伸びが生じているか否かを確認した。そして、印刷塗膜の形状が所望形状よりも１００μｍ以上のずれている場合にＰＥＴフィルムの伸びが生じていると判断した。
【００８９】
表３はその測定結果を示している。
【００９０】
【表３】
2004182951.tif 000005
この表３から明らかなように、沸点が２１０℃のＴＭＨＭＤＡを導電性インクに添加した比較例１１は、乾燥温度を９０℃にした場合、乾燥時間を１６秒と長くするとシート剥離の発生を回避することが可能となるが、印刷速度が５ｍ／分と遅く、グラビア印刷の長所である高速印刷による高い生産性を確保することができない。
【００９１】
さらに、この比較例１１では、印刷速度を１５ｍ／分、及び２０ｍ／分に上昇させて乾燥時間を５．３秒又は３．２秒と短くした場合、乾燥温度が９０〜１００℃の低温では乾燥不良となってシート剥離が生じ、乾燥温度を１５０℃に上昇させたときは乾燥温度が高すぎるため、ＰＥＴフィルムに伸びが生じることが分かった。
【００９２】
これに対し実施例１１は沸点１７０℃のＤＩＰＡＥＡ、実施例１２は沸点１４５℃のＤＥＡＥＡを含有した導電性インクを使用しているので、乾燥時間が３．２秒程度の短時間であっても９０℃の低い乾燥温度で印刷塗膜を乾燥させることができ、その結果シート剥離やＰＥＴフィルムの伸び等の不具合が生じるのを回避できることが確認された。
【００９３】
すなわち、表２及び表３から明らかなように、実施例１１、１２及び比較例１１のいずれにおいても、導電性インクに５ｗｔ％の３級アミンが含有されているため、長期間に亙って低粘度を維持することはできるが、比較例１１は３級アミン（ＴＭＨＭＤＡ）の沸点が２１０℃と高いため、低温かつ短時間での乾燥処理ではシート剥離が生じ、乾燥温度を１５０℃の高温にすると乾燥時間を３．２秒程度に短くしてもＰＥＴフィルムに伸びが生じることが分かる。
【００９４】
これに対し実施例１１、１２は、沸点がそれぞれ１７０℃、１４５℃の３級アミン（ＤＩＰＡＥＡ、ＤＥＡＥＡ）を使用して印刷塗膜を形成しているので、乾燥温度１００℃以下の低温かつ乾燥時間１５秒以下の短時間で乾燥処理を行ってもシート剥離やＰＥＴフィルムに伸びが生じないことが確認された。
【００９５】
【発明の効果】
以上詳述したように本発明に係る導電性インクは、乾燥温度１００℃未満及び乾燥時間１５秒以下の少なくとも一方を充足する印刷塗膜乾燥条件下で使用されるグラビア印刷用導電性インクであって、少なくとも卑金属材料と、有機ビヒクルと、分散剤と、沸点２００℃以下のアミンとを含有し、前記アミンの含有量が、重量％で０．５〜５．０％であるので、長期間に亙って低粘度を維持することができると共に、グラビア印刷後に乾燥温度１００℃未満の低温や乾燥時間１５秒以下の乾燥条件で乾燥を行なっても、ベースフィルムの伸びが生じることもなくベースフィルムがセラミックシートから剥離するのを回避することができ、所望の高精度で高品質な印刷処理を迅速に行なうことができる。
【００９６】
また、前記アミンとして、少なくとも１つ以上の３級アミンを含むことにより、分散剤や有機ビヒクル中の樹脂成分の過剰吸着サイトを効果的にマスクして、より低粘度で性状の安定した導電性インクを得ることができる。
【００９７】
また、Ｎｉ、Ｃｕ、又はこれらの合金の中から選択された少なくとも１種以上の卑金属材料を導電性粉末材料として使用することにより、ＡｇやＰｄ等の貴金属材料を使用する必要もなく、低コストで生産性に優れたグラビア印刷が可能な導電性インクを得ることができる。
【００９８】
また、本発明に係る積層セラミック電子部品は、セラミック焼結体に内部導体が埋設された積層セラミック電子部品であって、前記内部導体が、上記導電性インクを使用して形成されているので、多層化、薄層化されても内部導体の形状パターン精度や印刷厚み精度の良好な積層セラミックコンデンサ等の積層セラミック電子部品を容易に得ることができる。
【図面の簡単な説明】
【図１】本発明の導電性インクを使用して製造された積層セラミック電子部品の一実施の形態としての積層セラミックコンデンサの断面図である。
【符号の説明】
１  セラミック焼結体
２  内部電極（内部導体）
【図１】
2004182951.tif 000006